(57)【要約】【課題】　より短波長の青色レーザーによって記録・再生が可能な有機色素系光学記録媒体を提供する。【解決手段】　基板上にレーザーによる情報の記録または再生が可能な記録層が設けられた光学記録媒体において、該記録層が下記一般式（１）で示される化合物を含有する光学記録媒体。2004098673.tif 000030（式中、Ｒ1ないしＲ6は各々独立に水素原子、置換されてもよい直鎖または分岐のアルキル基を表す。ｋおよびｎは各々独立に０〜２の整数を表し、かつ０≦ｋ＋ｎ≦４である。ｌおよびｍは各々独立に０または１を表し、かつ１≦ｌ＋ｍ≦２である。環Ａおよび環Ｂは各々独立に、任意の置換基を有していてもよい芳香族環を表す。但し、該任意の置換基同士が結合して環を形成していてもよい。）【選択図】　なし【特許請求の範囲】
【請求項１】
基板上にレーザーによる情報の記録または再生が可能な記録層が設けられた光学記録媒体において、該記録層が下記一般式（１）で示される化合物を含有することを特徴とする光学記録媒体。
【化１】
2004098673.tif 000029
（式中、Ｒ1ないしＲ6は各々独立に水素原子、置換されてもよい直鎖または分岐のアルキル基を表す。ｋおよびｎは各々独立に０〜２の整数を表し、かつ０≦ｋ＋ｎ≦４である。ｌおよびｍは各々独立に０または１を表し、かつ１≦ｌ＋ｍ≦２である。環Ａおよび環Ｂは各々独立に、任意の置換基を有していてもよい芳香族環を表す。但し、該任意の置換基同士が結合して環を形成していてもよい。）
【請求項２】
前記一般式（１）において、Ｒ1ないしＲ6が水素原子または無置換の炭素数１〜３の直鎖アルキル基を表す、請求項１に記載の光学記録媒体。
【請求項３】
前記一般式（１）において、ｋおよびｎが各々独立に０または１を表し、かつ０≦ｋ＋ｎ≦２である、請求項１または２に記載の光学記録媒体。
【請求項４】
前記一般式（１）において、環Ａおよび環Ｂが各々独立に、任意の置換基を有していてもよい、５〜６員環の単環または２〜３縮合環を表す（但し、該任意の置換基同士が結合して環を形成していてもよい）、請求項１ないし３のいずれかに記載の光学記録媒体。
【請求項５】
波長が３５０ｎｍ〜５３０ｎｍのレーザー光を用い、請求項１ないし４に記載の光学記録媒体に対して情報の記録を行うことを特徴とする光学記録方法。
【発明の詳細な説明】
【技術分野】
【０００１】
　本発明は、有機色素を記録層に用いた光学記録媒体およびその光学記録方法に係わるものであり、より詳しくは青色レーザーにより記録再生が可能な光学記録媒体およびその光学記録方法に関するものである。
【背景技術】
【０００２】
　現在、ＣＤ−Ｒ／ＲＷ、ＤＶＤ±Ｒ／ＲＷ、ＭＯ等の各種光学記録媒体は、大容量の情報を記憶でき、ランダムアクセスが容易であるために、コンピュータのような情報処理装置における外部記憶装置として広く認知され普及している。これらの中で、ＣＤ−ＲやＤＶＤ−Ｒに代表される有機色素系光学記録媒体は、低コストで且つ製造も容易であるという点で、優位性を有するものと考えられている。
【０００３】
　また、取り扱う情報量の増大により、媒体の記録密度を高めることが望まれている。近年、開発が著しい青色レーザー等の発振波長の短いレーザー（いわゆる短波長レーザー）を用いた高密度の記録再生可能な光学記録媒体が提唱されつつある（例えば、特許文献１参照）。
【特許文献１】特開２０００−０４３４２３号公報
【発明の開示】
【発明が解決しようとする課題】
【０００４】
　一般に、ＣＤ−ＲやＤＶＤ−Ｒなどとして市販されている光学記録媒体の場合、例えば、ＣＤ−Ｒは波長７８０ｎｍ程度のレーザー光による記録・再生に適するように、またＤＶＤ−Ｒは波長６００〜７００ｎｍ程度のレーザー光による記録・再生に適するように設計されている。このような、比較的長波長のレーザー光を用いる光学的記録・再生用に適合する記録媒体では、より短波長のレーザーを用いて記録・再生すると、反射率が低く記録・再生ができないという問題を有している。なお、青色レーザーとは通常、波長３５０ｎｍ〜５３０ｎｍ程度のレーザーを言う。
【０００５】
　本発明は、より短波長の青色レーザーによって記録・再生が可能な有機色素系光学記録媒体を提供することを目的とする。
【課題を解決するための手段】
【０００６】
　本発明者らは青色半導体レーザーに高い感受性を有する有機色素について種々検討した結果、前記一般式（１）で示される化合物を、青色半導体レーザーに対応する光学記録媒体の記録層に使用し得ることを知得し本発明に到達した。
【０００７】
　すなわち本発明の要旨は、基板上にレーザーによる情報の記録または再生が可能な記録層が設けられた光学記録媒体において、該記録層が下記一般式（１）で示される化合物を含有すること、および波長が３５０ｎｍ〜５３０ｎｍのレーザー光を用い、該光学記録媒体に対して情報の記録を行うことよりなる光学記録方法に存する。
【０００８】
【化２】
2004098673.tif 000002
【０００９】
（式中、Ｒ1ないしＲ6は各々独立に水素原子、置換されてもよい直鎖または分岐のアルキル基を表す。ｋおよびｎは各々独立に０〜２の整数を表し、かつ０≦ｋ＋ｎ≦４である。ｌおよびｍは各々独立に０または１を表し、かつ１≦ｌ＋ｍ≦２である。環Ａおよび環Ｂは各々独立に、任意の置換基を有していてもよい芳香族環を表す。但し、該任意の置換基同士が結合して環を形成していてもよい。）
【発明の効果】
【００１０】
　本発明化合物の含有溶液は、短波長のレーザー光による記録再生に適した吸収を有する塗布膜を形成することが出来、且つ成膜性にも優れているので、本発明化合物を用いた記録層を有する記録媒体は、短波長レーザーに対応する記録再生用光学記録媒体として有用である。
【発明を実施するための最良の形態】
【００１１】
　以下、本発明につき詳細に説明する。
【００１２】
　本発明で使用される化合物は、３５０〜５３０ｎｍの青色光領域に適度の吸収を有し、青色レーザーでの記録に適する色素化合物が好ましい。本発明ではかかる色素として、前記一般式（１）によって示される色素化合物が使用される。以下に前記一般式（１）で表される化合物について説明する。
【００１３】
　本発明に係る化合物を示す前記一般式（１）において、Ｒ1ないしＲ6は各々独立に水素原子、置換されてもよい直鎖または分岐のアルキル基を表す。Ｒ1ないしＲ6は好ましくは、各々独立に水素原子または置換されてもよい直鎖のアルキル基であり、特に好ましくは各々独立に水素原子または無置換の炭素数１〜３の直鎖アルキル鎖である。具体的にはメチル基、エチル基、プロピル基である。
【００１４】
　また、ｋ、ｌ、ｍ、ｎはそれぞれ不飽和結合の数を表すものである。ｋおよびｎはＣ＝Ｃ二重結合の数を表し、ｌおよびｍはＣ＝Ｎ二重結合の数を表す。ｋおよびｎは各々独立に０〜２の整数を表し、かつ０≦ｋ＋ｎ≦４である。ｌおよびｍは各々独立に０または１を表し、かつ１≦ｌ＋ｍ≦２である。
【００１５】
　ここで前記一般式（１）は、環Ａ、環Ｂを便宜上ベンゼン環で表すと、下記一般式で表される（以下の説明でも同様である。）。
【００１６】
【化３】
2004098673.tif 000003
【００１７】
　前記一般式において、ｌおよびｍを変化させずにｋおよびｎを変化させた場合の構造の具体例を以下に示す（但し、Ｒ1’ないしＲ6’としては、各々独立に、前記Ｒ1ないしＲ6におけると同様な基を挙げることができる。）。
【００１８】
【化４】
2004098673.tif 000004
【００１９】
　ｋ、ｎの値は環Ａ、Ｂの構造、環の有する置換基の種類などにより決定されるが、通常好ましくは、ｋおよびｎは各々独立に０または１を表し、かつ０≦ｋ＋ｎ≦２である。
【００２０】
　一方、前記一般式において、ｋおよびｎを変化させずにｌおよびｍを変化させた場合の構造の具体例を以下に示す。
【００２１】
【化５】
2004098673.tif 000005
【００２２】
　ｌ、ｍの値は環Ａ、Ｂの構造、環の有する置換基の種類などにより決定されるが、通常好ましくは、ｌおよびｍは各々独立に０または１を表し、かつ１≦ｌ＋ｍ≦２である。より好ましくはｌ＋ｍ＝１である。
【００２３】
　前記一般式（１）において、環Ａおよび環Ｂは各々独立に、任意の置換基を有していてもよい芳香族環を表す。但し、該任意の置換基同士が結合して環を形成していてもよい。芳香族環としては、例えばベンゼン環、ナフチル環などの芳香族炭化水素環、フラン環、ピリジン環、キノリン環等の芳香族複素環などが挙げられるがこれらに限られない。
【００２４】
　本発明においては、芳香族環として、５〜６員環の単環またはその２〜３縮合環を用いるのが好ましい。５〜６員環の単環またはその２〜３縮合環の構造は特に制限されないが、例えば下記に示す芳香族環構造などが挙げられる。
【００２５】
【化６】
2004098673.tif 000006
【００２６】
　これらの中で特に好ましいものとしては、５〜６員環の単環または２縮合環である、炭化水素環または複素環構造が挙げられる。
【００２７】
　本発明において、環Ａ、環Ｂで表される芳香族環は置換基を有していてもよい。個々で用いられる置換基としては任意のものでよく、更に置換されていてもよいが、あまり大きすぎると基本骨格に予期せぬ影響を与えるので通常、置換基の分子量が１０００以下である。下限は特になく１以上である。
【００２８】
　該任意の置換基の例としては、次のようなものが例示される。メチル基、エチル基、プロピル基、イソプロピル基、n-ブチル基、sec-ブチル基、tert-ブチル基、n-へプチル基
等の置換されてもよい炭素数１〜１８の直鎖または分岐のアルキル基；シクロプロピル基、シクロペンチル基、シクロヘキシル基、アダマンチル基等の置換されてもよい炭素数３〜１８の環状アルキル基；ビニル基、プロペニル基、ヘキセニル基等の置換されてもよい炭素数２〜１８の直鎖または分岐のアルケニル基；シクロペンテニル基、シクロヘキセニル基等の置換されてもよい炭素数３〜１８の環状アルケニル基；2-チエニル基、2-ピリジル基、4-ピペリジル基、モルホリノ基等の置換されてもよい複素環基；フェニル基、トリル基、キシリル基、メシチル基等の置換されてもよい炭素数６〜１８のアリール基；ベン
ジル基、フェネチル基等の置換されてもよい炭素数７〜２０のアラルキル基；メトキシ基、エトキシ基、n-プロポキシ基、イソプロポキシ基、n-ブトキシ基、sec-ブトキシ基、tert-ブトキシ基等の置換されてもよい炭素数１〜１８の直鎖または分岐のアルコキシ基；
プロペニルオキシ基、ブテニルオキシ基、ペンテニルオキシ基等の置換されてもよい炭素数３〜１８の直鎖または分岐のアルケニルオキシ基；メチルチオ基、エチルチオ基、n-プロピルチオ基、n-ブチルチオ基、sec-ブチルチオ基、tert-ブチルチオ基等の置換されて
もよい炭素数１〜１８の直鎖または分岐のアルキルチオ基が挙げられる。
【００２９】
　他の具体例としては、フッ素原子、塩素原子、臭素原子等のハロゲン原子；ニトロ基；ニトロソ基；シアノ基；イソシアノ基；シアナト基；イソシアナト基；チオシアナト基；イソチオシアナト基；メルカプト基；ヒドロキシ基；ヒドロキシアミノ基；ホルミル基；スルホン酸基；カルボキシル基；−ＣＯＲ7で表されるアシル基、−ＮＲ8Ｒ9で表される
アミノ基、−ＮＨＣＯＲ10で表されるアシルアミノ基、−ＮＨＣＯＯＲ11で表されるカーバメート基、−ＣＯＯＲ12で表されるカルボン酸エステル基、−ＯＣＯＲ13で表されるアシルオキシ基、−ＣＯＮＲ14Ｒ15で表されるカルバモイル基、−ＳＯ2Ｒ16で表されるス
ルホニル基、−ＳＯ2ＮＲ17Ｒ18で表されるスルファモイル基、−ＳＯ3Ｒ19で表されるスルホン酸エステル基、−ＮＨＳＯ2Ｒ20で表されるスルホンアミド基等が挙げられる。
【００３０】
　これらの置換基の位置は特に限定されず、置換基の数も任意の範囲で可能である。複数の置換基を有する場合、同種でも異なってもよい。
【００３１】
　ここで、Ｒ7、Ｒ10、Ｒ11、Ｒ12、Ｒ13、Ｒ16、Ｒ19、Ｒ20は置換されてもよい炭化水
素基、または置換されてもよい複素環基を表し、Ｒ8、Ｒ9、Ｒ14、Ｒ15、Ｒ17、Ｒ18は水素原子、置換されてもよい炭化水素基、置換されてもよい複素環基のいずれかを表す。
【００３２】
　このＲ7〜Ｒ20で表される炭化水素基とは、直鎖または分岐のアルキル基、環状アルキ
ル基、直鎖または分岐のアルケニル基、環状アルケニル基、アラルキル基、アリール基を表す。中でも好ましくは、メチル基、エチル基、プロピル基、イソプロピル基、n-ブチル基、sec-ブチル基、tert-ブチル基、n-へプチル基等の炭素数１〜１８の直鎖または分岐
のアルキル基、シクロプロピル基、シクロペンチル基、シクロヘキシル基、アダマンチル基等の炭素数３〜１８の環状アルキル基、ビニル基、プロペニル基、ヘキセニル基等の炭素数２〜１８の直鎖または分岐のアルケニル基、シクロペンテニル基、シクロヘキセニル基等の炭素数３〜１８の環状アルケニル基、ベンジル基、フェネチル基等の炭素数７〜２０のアラルキル基、フェニル基、トリル基、キシリル基、メシチル基等の炭素数６〜１８アリール基が挙げられる。
【００３３】
　これらの基のアリール基部分は前述の環Ａ、環Ｂが有し得ると同様の置換基で更に置換されていてもよい。また、これらの基のアルキル鎖部分は後述する置換基で更に置換されていてもよい。
【００３４】
　またＲ7〜Ｒ20で表される複素環基は、４−ピペリジル基、モルホリノ基、2-モルホリ
ニル基、ピペラジル基等の飽和複素環でも、2-フリル基、2-ピリジル基、2-チアゾリル基、2-キノリル基等の芳香族複素環でもよい。これらは複数のヘテロ原子を含んでいても、さらに置換基を有していてもよく、また結合位置も問わない。複素環として好ましい構造のものは、５〜６員環の飽和複素環、５〜６員環の単環およびその２縮合環の芳香族複素環である。
【００３５】
　具体的には、−ＣＯＲ7で表される置換されていてもよいアシル基、−ＮＲ8Ｒ9で表さ
れる置換されていてもよいアミノ基、−ＮＨＣＯＲ10で表される置換されていてもよいアシルアミノ基、−ＮＨＣＯＯＲ11で表される置換されていてもよいカーバメート基、−Ｃ
ＯＯＲ12で表される置換されていてもよいカルボン酸エステル基、−ＯＣＯＲ13で表される置換されていてもよいアシルオキシ基、−ＣＯＮＲ14Ｒ15で表される置換されていてもよいカルバモイル基、−ＳＯ2Ｒ16で表される置換されていてもよいスルホニル基、−Ｓ
Ｏ2ＮＲ17Ｒ18で表される置換されていてもよいスルファモイル基、−ＳＯ3Ｒ19で表される置換されていてもよいスルホン酸エステル基、−ＮＨＳＯ2Ｒ20で表される置換されて
いてもよいスルホンアミド基等が挙げられる。
【００３６】
　　アシル基（−ＣＯＲ7）
【００３７】
【化７】
2004098673.tif 000007
【００３８】
　　アミノ基（−ＮＲ8Ｒ9）
【００３９】
【化８】
2004098673.tif 000008
【００４０】
　　アシルアミノ基（−ＮＨＣＯＲ10）
【００４１】
【化９】
2004098673.tif 000009
【００４２】
　　カーバメート基（−ＮＨＣＯＯＲ11）
【００４３】
【化１０】
2004098673.tif 000010
【００４４】
　　カルボン酸エステル基（−ＣＯＯＲ12）
【００４５】
【化１１】
2004098673.tif 000011
【００４６】
　　アシルオキシ基（−ＯＣＯＲ13）
【００４７】
【化１２】
2004098673.tif 000012
【００４８】
　　カルバモイル基（−ＣＯＮＲ14Ｒ15）
【００４９】
【化１３】
2004098673.tif 000013
【００５０】
　　スルホニル基（−ＳＯ2Ｒ16）
【００５１】
【化１４】
2004098673.tif 000014
【００５２】
　　スルファモイル基（−ＳＯ2ＮＲ17Ｒ18）
【００５３】
【化１５】
2004098673.tif 000015
【００５４】
　　スルホン酸エステル基（−ＳＯ3Ｒ19）
【００５５】
【化１６】
2004098673.tif 000016
【００５６】
　　スルホンアミド基（−ＮＨＳＯ2Ｒ20）
【００５７】
【化１７】
2004098673.tif 000017
【００５８】
　前記環Ａ、環Ｂが有し得る直鎖または分岐のアルキル基、環状アルキル基、直鎖または分岐のアルケニル基、環状アルケニル基、直鎖または分岐のアルコキシ基、直さまたは分岐のアルキルチオ基、およびＲ7〜Ｒ20が示すアルキル基のアルキル鎖部分は、更に置換
基を有し得るが、その置換基としては、例えば以下のようなものが挙げられる。
【００５９】
　メトキシ基、エトキシ基、n-プロポキシ基、イソプロポキシ基、n-ブトキシ基、sec-ブトキシ基、tert-ブトキシ基等の炭素数１〜１０のアルコキシ基；メトキシメトキシ基、
エトキシメトキシ基、プロポキシメトキシ基、エトキシエトキシ基、プロポキシエトキシ基、メトキシブトキシ基等の炭素数２〜１２のアルコキシアルコキシ基；メトキシメトキシメトキシ基、メトキシメトキシエトキシ基、メトキシエトキシメトキシ基、メトキシメトキシエトキシ基、エトキシエトキシメトキシ基等の炭素数３〜１５のアルコキシアルコキシアルコキシ基；フェニル基、トリル基、キシリル基等の炭素数６〜１２のアリール基（これらは任意の置換基でさらに置換されていてもよい。）；フェノキシ基、トリルオキシ基、キシリルオキシ基、ナフチルオキシ基等の炭素数６〜１２のアリールオキシ基；アリルオキシ基、ビニルオキシ基等の炭素数２〜１２のアルケニルオキシ基等が例示される。
【００６０】
　更に、他の置換基として、2-チエニル基、2-ピリジル基、4-ピペリジル基、モルホリノ基等の複素環基；シアノ基；ニトロ基；ヒドロキシル基；アミノ基；Ｎ，Ｎ−ジメチルアミノ基、Ｎ，Ｎ−ジエチルアミノ基等の炭素数１〜１０のアルキルアミノ基；メチルスルホニルアミノ基、エチルスルホニルアミノ基、n-プロピルスルホニルアミノ基等の炭素数１〜６のアルキルスルホニルアミノ基；フッ素原子、塩素原子、臭素原子等のハロゲン原子；カルボキシル基、メトキシカルボニル基、エトキシカルボニル基、n-プロポキシカルボニル基、イソプロポキシカルボニル基、n-ブトキシカルボニル等の炭素数２〜７のアルコキシカルボニル基；メチルカルボニルオキシ基、エチルカルボニルオキシ基、n-プロピルカルボニルオキシ基、イソプロピルカルボニルオキシ基、n-ブチルカルボニルオキシ基等の炭素数２〜７のアルキルカルボニルオキシ基；メトキシカルボニルオキシ基、エトキシカルボニルオキシ基、n-プロポキシカルボニルオキシ基、イソプロポキシカルボニルオキシ基、n-ブトキシカルボニルオキシ基等の炭素数２〜７のアルコキシカルボニルオキシ基等が挙げられる。
【００６１】
　前記環Ａ、環Ｂが有し得る置換基は、互いに結合して、各々独立に縮合環を形成しても
よい。これらが形成する縮合環は、飽和または不飽和の炭化水素環でも、ヘテロ原子を一つまたは複数個含む飽和または不飽和の複素環でもよい。環状構造の員数は特に制限されないが、炭化水素環、複素環ともに好ましいのは５〜７員環で、特に好ましいのは５〜６員環である。
【００６２】
　また、前記Ｒ8とＲ9、Ｒ14とＲ15、Ｒ17とＲ18は互いに結合して、各々独立に環構造を形成してもよい。これらが形成する環は、飽和または不飽和の炭化水素環でも、ヘテロ原子を一つまたは複数個含む飽和または不飽和の複素環でもよい。環状構造の員数は特に制限されないが、炭化水素環、複素環ともに好ましいのは５〜７員環で、特に好ましいのは５〜６員環である。
【００６３】
　これらが示す好ましい環構造を下記に示す。
【００６４】
【化１８】
2004098673.tif 000018
【００６５】
　これらの縮合位置は、隣接する置換基同士の間であればその位置や数は制限されない。また、これらの縮合環は環Ａまたは環Ｂが有し得ると同様の置換基を有していてもよい。
【００６６】
　次に、本発明において前記一般式（１）で表される化合物の、より好ましい構造について説明する。
【００６７】
　環Ａ、環Ｂで表される芳香族環の有し得る前記置換基の中でも、より好ましい置換基としては、以下のようなものが挙げられる。メチル基、エチル基、プロピル基、イソプロピル基、n-ブチル基、sec-ブチル基、tert-ブチル基、n-へプチル基等の置換されてもよい
炭素数１〜１８の直鎖または分岐のアルキル基；メトキシ基、エトキシ基、n-プロポキシ基、イソプロポキシ基、n-ブトキシ基、sec-ブトキシ基、tert-ブトキシ基等の置換され
てもよい炭素数１〜１８の直鎖または分岐のアルコキシ基；メチルチオ基、エチルチオ基、n-プロピルチオ基、n-ブチルチオ基、sec-ブチルチオ基、tert-ブチルチオ基等の置換
されてもよい炭素数１〜１８の直鎖または分岐のアルキルチオ基；フッ素原子、塩素原子、臭素原子等のハロゲン原子；ニトロ基；シアノ基；メルカプト基；ヒドロキシ基；−ＮＲ8Ｒ9で表されるアミノ基、−ＮＨＣＯＲ10で表されるアシルアミノ基、−ＮＨＣＯＯＲ11で表されるカーバメート基、−ＣＯＯＲ12で表されるカルボン酸エステル基、−ＯＣＯＲ13で表されるアシルオキシ基、−ＣＯＮＲ14Ｒ15で表されるカルバモイル基；隣接する置換基が互いに結合して縮合し形成する飽和複素環基である。
【００６８】
　中でも特に好ましい置換基としては、メチル基、エチル基、プロピル基、イソプロピル基、n-ブチル基、sec-ブチル基、tert-ブチル基、n-へプチル基等の置換されてもよい炭
素数１〜１８の直鎖または分岐のアルキル基；メトキシ基、エトキシ基、n-プロポキシ基、イソプロポキシ基、n-ブトキシ基、sec-ブトキシ基、tert-ブトキシ基等の置換されて
もよい炭素数１〜１８の直鎖または分岐のアルコキシ基；メチルチオ基、エチルチオ基、n-プロピルチオ基、n-ブチルチオ基、sec-ブチルチオ基、tert-ブチルチオ基等の置換さ
れてもよい炭素数１〜１８の直鎖または分岐のアルキルチオ基；メルカプト基；ヒドロキシ基；−ＮＲ8Ｒ9で表されるアミノ基、−ＮＨＣＯＲ10で表されるアシルアミノ基；隣接する置換基が互いに結合して縮合し形成する飽和複素環基である。
【００６９】
　置換基の結合位置としては、環Ａまたは環Ｂがベンゼン環の場合、不飽和結合に対してパラ位に置換基を有することが好ましい。また環Ａまたは環Ｂが５員環の複素環である場合、不飽和結合および置換基が２位および／または５位で結合していることが好ましい。
【００７０】
　本発明において、前記一般式（１）で表される化合物の好ましい例としては下記のものが挙げられる。
【００７１】
【化１９】
2004098673.tif 000019
【００７２】
【化２０】
2004098673.tif 000020
【００７３】
【化２１】
2004098673.tif 000021
【００７４】
【化２２】
2004098673.tif 000022
【００７５】
【化２３】
2004098673.tif 000023
【００７６】
【化２４】
2004098673.tif 000024
【００７７】
　前記一般式（１）で表される化合物は、薄膜状に形成した際の最大吸収波長（λmax）
が３２０〜４００ｎｍ程度の比較的短波長領域に存在するものが多いこと、吸収スペクトルのピーク形状が比較的シャープであること、モル吸光係数εが２万以上であること等、青色半導体レーザーを用いて記録・再生を行なう上で優れた光学的特性を備えている。ここで、最大吸収波長とは、通常、波長３００ｎｍ以上における最大吸収波長を言う。また、溶媒に溶解あるいは分散した状態での薄膜形成性に優れているため、光学記録媒体を製造する際に要求される化学的特性をも満たしている。従って、一般式（１）で表される化合物は、青色半導体レーザーを用いて記録・再生を行なう光学記録媒体の記録層に、極めて好適に使用することができる。
【００７８】
　なお、本発明の光学記録媒体の記録層に用いうる化合物は、溶液状態での光学密度ＯＤ
が８０以上あること、一般的に用いられる無害且つ安価な溶媒への溶解性が高いこと、薄膜を形成する際に良質な膜が形成されること（成膜時に結晶化しないこと）、溶液状態および薄膜状態での保存安定性が良いこと、などを満たすことがより好ましい。
【００７９】
　また、本発明の光学記録媒体の記録層は、記録および再生光波長における消衰係数（複素屈折率の虚部）ｋが０〜０．２０であることが好ましい。さらに、屈折率（複素屈折率の実部）ｎが１．８以上であることが好ましい。
【００８０】
　次に、本発明の光学記録媒体について説明する。
【００８１】
　本発明の光学記録媒体は少なくとも、基板と、前記一般式（１）で表される化合物を含有する記録層とから構成される。更に、必要に応じて下引き層、反射層、保護層等を設けても良い。
【００８２】
　好ましい層構成の一例としては、基板の上に記録層を設け、その上に更に反射層、保護層をこの順に積層した、高反射率の媒体が挙げられる。この場合、基板側からレーザー光を照射して、情報の記録・再生を行なうことになる（媒体構造例１）。
【００８３】
　以下、こうした構造の媒体（媒体構造例１）を例にとりながら、本発明の光学記録媒体について説明する。なお、以下の記載では、説明の便宜上、積層時に保護層が存在する側及び基板が存在する側を、それぞれ上方及び下方とみなし、これらの方向に対応する各層の各面を、それぞれ各層の上面及び下面と呼ぶことにする。
【００８４】
　本発明の光学記録媒体における基板は、基本的に記録光及び再生光の波長において透明な材質であれば、様々な材質を用いたものを使用することができる。具体的には、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂製の基板、ガラス製の基板、ガラス上に光硬化性樹脂等の放射線硬化性樹脂からなる樹脂層を設けた基板等が挙げられる。
【００８５】
　中でも、高生産性、コスト、耐吸湿性などの観点からは、射出成型ポリカーボネート製の基板が好ましい。また、耐薬品性、耐吸湿性などの観点からは、非晶質ポリオレフィン製の基板が好ましい。更に、高速応答などの観点からは、ガラス製の基板が好ましい。
【００８６】
　樹脂製の基板を使用した場合、又は、記録層と接する側（上側）に樹脂層を設けた基板を使用した場合には、その樹脂製基板又は樹脂層の上面に、記録再生光の案内溝やピットを形成してもよい。案内溝の形状としては、光学記録媒体の中心を基準とした同心円状の形状やスパイラル状の形状が挙げられる。スパイラル状の案内溝を形成する場合には、溝ピッチが０．２〜１．２μｍ程度であることが好ましい。
【００８７】
　基板の上側に直接、又は必要に応じて基板上に設けた下引き層等の上側に、前記一般式（１）で表される化合物を含む記録層を形成する。記録層の成膜方法としては、真空蒸着法、スパッタリング法、ドクターブレード法、キャスト法、スピンコート法、浸漬法等、一般に行なわれている様々な薄膜形成法が挙げられる。量産性やコストの観点からは、スピンコート法が好ましく、均一な厚みの記録層が得られるという観点からは、塗布法よりも真空蒸着法等の方が好ましい。スピンコート法による成膜の場合、回転数は５００〜１５０００ｒｐｍが好ましい。また、場合によっては、スピンコートの後に、加熱する、溶媒蒸気にあてる等の処理を施しても良い。
【００８８】
　ドクターブレード法、キャスト法、スピンコート法、浸漬法等の塗布法により記録層を
形成する場合に、前記一般式（１）で表される化合物を溶解させて基板に塗布するために使用する塗布溶媒は、基板を侵食しない溶媒であれば特に限定されない。具体的に挙げると、例えばジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００８９】
　真空蒸着法を用いる場合には、例えば、前記一般式（１）で表される化合物と、必要に応じて他の色素や各種添加剤等の記録層成分とを、真空容器内に設置されたるつぼに入れ、この真空容器内を適当な真空ポンプで１０-2〜１０-5Ｐａ程度にまで排気した後、るつぼを加熱して記録層成分を蒸発させ、るつぼと向き合って置かれた基板上に蒸着させることによって、記録層を形成する。
【００９０】
　また、記録層には、前記一般式（１）で表される化合物に加えて、安定性や耐光性の向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等を含有させたり、記録感度の向上のために、金属系化合物等の記録感度向上剤を含有させたりしても良い。ここで、金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００９１】
　なお、記録層には、必要に応じて、前記一般式（１）で表される化合物を複数種類併用しても良い。
【００９２】
　更に記録層には、前記一般式（１）で表される化合物に加え、必要に応じて他系統の色素を併用することもできる。他系統の色素としては、主として記録用レーザーの発振波長域に適度な吸収を有するものであればよく、特に制限されない。また、ＣＤ−Ｒ等に使用され、７７０〜８３０ｎｍの波長帯域中に発振波長を有する近赤外レーザーを用いた記録・再生に適する色素や、ＤＶＤ−Ｒ等に使用され、６２０〜６９０ｎｍの波長帯域中に発振波長を有する赤色レーザーを用いた記録・再生に適する色素等を、前記一般式（１）で表される化合物と併用して記録層に含有させることにより、異なる波長帯域に属する複数種のレーザー光を用いた記録・再生に対応する光学記録媒体を製造することもできる。
【００９３】
　前記一般式（１）で表される化合物以外の他系統の色素としては、含金属アゾ系色素、ベンゾフェノン系色素、フタロシアニン系色素、ナフタロシアニン系色素、シアニン系色素、アゾ系色素、スクアリリウム系色素、含金属インドアニリン系色素、トリアリールメタン系色素、メロシアニン系色素、アズレニウム系色素、ナフトキノン系色素、アントラキノン系色素、インドフェノール系色素、キサンテン系色素、オキサジン系色素、ピリリウム系色素等が挙げられる。
【００９４】
　更に、必要に応じて、バインダー、レベリング剤、消泡剤等を併用することもできる。好ましいバインダーとしては、ポリビニルアルコール、ポリビニルピロリドン、ニトロセ
ルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００９５】
　記録層の膜厚は、記録方法などにより適した膜厚が異なる為、特に限定するものではないが、記録を可能とするためにはある程度の膜厚が必要とされるため、通常、少なくとも１ｎｍ以上であり、好ましくは５ｎｍ以上である。但しあまり厚すぎても記録が良好に行えなくなるおそれがあり、通常３００ｎｍ以下、好ましくは２００ｎｍ以下、より好ましくは１００ｎｍ以下である。
【００９６】
　記録層の上には、反射層を形成する。その膜厚は、好ましくは５０〜３００ｎｍである。
【００９７】
　反射層の材料としては、再生光の波長において十分高い反射率を有する材料、例えばＡｕ、Ａｌ、Ａｇ、Ｃｕ、Ｔｉ、Ｃｒ、Ｎｉ、Ｐｔ、Ｔａ、Ｐｄ等の金属を、単独あるいは合金にして用いることができる。これらの中でもＡｕ、Ａｌ、Ａｇは反射率が高く、反射層の材料として適している。また、これらの金属を主成分とした上で、加えて他の材料を含有させても良い。ここで主成分とは、含有率が５０％以上のものをいう。主成分以外の他の材料としては、例えばＭｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ、Ｔａ、Ｔｉ、Ｐｔ、Ｐｄ、Ｎｄなどの金属及び半金属を挙げることができる。中でもＡｇを主成分とするものは、コストが安い点、高反射率が出やすい点、後述する印刷受容層を設けた場合に地色が白く美しいものが得られる点等から、特に好ましい。例えば、ＡｇにＡｕ、Ｐｄ、Ｐｔ、Ｃｕ、及びＮｄから選ばれる一種以上を０．１〜５原子％程度含有させた合金は、高反射率、高耐久性、高感度且つ低コストであり好ましい。具体的には、例えばＡｇＰｄＣｕ合金、ＡｇＣｕＡｕ合金、ＡｇＣｕＡｕＮｄ合金、ＡｇＣｕＮｄ合金等である。金属以外の材料としては、低屈折率薄膜と高屈折率薄膜を交互に積み重ねて多層膜を形成し、これを反射層として用いることも可能である。
【００９８】
　反射層を形成する方法としては、例えば、スパッタリング法、イオンプレーティング法、化学蒸着法、真空蒸着法等が挙げられる。また、基板の上や反射層の下に、反射率の向上、記録特性の改善、密着性の向上等のために、公知の無機系又は有機系の中間層、接着層を設けることもできる。
【００９９】
　反射層の上に形成する保護層の材料は、反射層を外力から保護するものであれば、特に限定されない。有機物質の材料としては、熱可塑性樹脂、熱硬化性樹脂、電子線硬化性樹脂、ＵＶ硬化性樹脂等を挙げることができる。また、無機物質としては、酸化ケイ素、窒化ケイ素、ＭｇＦ2、ＳｎＯ2等が挙げられる。
【０１００】
　熱可塑性樹脂、熱硬化性樹脂などを用いる場合は、適当な溶剤に溶解して調製した塗布液を反射層の上に塗布して乾燥させれば、保護層を形成することができる。ＵＶ硬化性樹脂を用いる場合は、そのまま反射層の上に塗布するか、又は適当な溶剤に溶解して調製した塗布液を反射層の上に塗布し、ＵＶ光を照射して硬化させることによって、保護層を形成することができる。ＵＶ硬化性樹脂としては、例えば、ウレタンアクリレート、エポキシアクリレート、ポリエステルアクリレートなどのアクリレート系樹脂を用いることができる。これらの材料は、単独で用いても、複数種を混合して用いても良い。また、保護層は、単層として形成しても、多層として形成してもよい。
【０１０１】
　保護層の形成方法としては、記録層と同様に、スピンコート法やキャスト法等の塗布法や、スパッタリング法や化学蒸着法等の方法が用いられるが、中でもスピンコート法が好
ましい。保護層の膜厚は、その保護機能を果たすためにはある程度の厚みが必要とされるため、一般に０．１μｍ以上であり、好ましくは３μｍ以上である。但しあまり厚すぎると、効果が変わらないだけでなく保護層の形成に時間がかかったりコストが高くなる虞があるので通常１００μｍ以下であり、好ましくは３０μｍ以下である。
【０１０２】
　以上、光学記録媒体の層構造として、基板、記録層、反射層、保護層をこの順に積層して成る構造を例に採って説明したが、前述した如く、この他の層構造を採っても構わない。
【０１０３】
　例えば、上例の層構造における保護層の上面に、又は上例の層構造から保護層を省略して反射層の上面に、更に別の基板を貼り合わせてもよい。この際の基板は、何ら層を設けていない基板そのものであってもよく、貼り合わせ面又はその反対面に反射層など任意の層を有するものでも良い。また、同じく上例の層構造を有する光記録媒体や、上例の層構造から保護層を省略した光学記録媒体を、それぞれの保護層及び／又は反射層の上面を相互に対向させて２枚貼り合わせてもよい。
【０１０４】
　更に、本発明の好ましい光学記録媒体の層構成の一例としては、基板の上に反射層を設け、その上にさらに記録層、保護被膜をこの順に積層した媒体が挙げられる。この場合、保護被膜を通してレーザー光を照射して、情報の記録・再生を行うことになる（媒体構造例２）。
【０１０５】
　この保護被膜は、フィルムまたはシート状のものを接着剤によって貼り合わせてもよいし、あるいは前述の保護層と同様の材料を用い、成膜用の塗液を塗布し硬化または乾燥することにより形成しても良い。保護被膜の厚みは、その保護機能を果たすためにはある程度の厚みが必要とされるため、一般に０．１μｍ以上であり、好ましくは３μｍ以上である。但しあまり厚すぎると、効果が変わらないだけでなく保護層の形成に時間がかかったりコストが高くなる虞があるので通常３００μｍ以下であり、好ましくは２００μｍ以下である。
【０１０６】
　このような層構成においても、記録層、反射層などの各層は通常、前述の媒体構造例１と同様のものが用い得る。但し、本層構成では基板は透明である必要はなく、従って、前述の材料以外にも、不透明な樹脂、セラミック、金属（合金を含む）などからなる基板が用い得る。
【０１０７】
　このような層構成においても、上記各層間には、本発明の特性を損なわない限り、必要に応じて任意の層を有してよい。
【０１０８】
　ところで、光学記録媒体の記録密度を上げるための一つの手段として、対物レンズの開口数を上げることがある。これにより情報記録面に集光される光スポットを微小化できる。しかしながら、対物レンズの開口数を上げると、記録・再生を行うためにレーザー光を照射した際に、光学記録媒体の反り等に起因する光スポットの収差が大きくなりやすいため、良好な記録再生信号が安定して得られない場合がある。
【０１０９】
　このような収差は、レーザー光が透過する透明基板や保護被膜の膜厚が厚いほど大きくなりやすいので、収差を小さくするためには基板や保護被膜をできるだけ薄くするのが好ましい。ただし、通常、基板は光学記録媒体の強度を確保するためにある程度の厚みを要するので、この場合、媒体構造例２（基板、反射層、記録層、薄い保護被膜なる基本的層構成の光学記録媒体）を採用するのが好ましい。媒体構造例１の基板を薄くするのに比べると、媒体構造例２の保護被膜は薄くしやすいため、好ましくは媒体構造例２を用いる。
【０１１０】
　但し、媒体構造例１（透明基板、記録層、反射層、保護層なる基本的層構成の光学記録媒体）であっても、記録・再生用レーザー光が通過する透明基板の厚みを５０〜３００μｍ程度にまで薄くすることで、収差を小さくして使用できるようになる。
【０１１１】
　また、他の各層の形成後に、記録・再生レーザー光の入射面（通常は基板の下面）に、表面の保護やゴミ等の付着防止の目的で、紫外線硬化樹脂層や無機系薄膜等を成膜形成してもよく、記録・再生レーザー光の入射面ではない面（通常は反射層や保護層の上面）に、インクジェット、感熱転写等の各種プリンタ、あるいは各種筆記具を用いて記入や印刷が可能な印刷受容層を設けてもよい。
【０１１２】
　本発明の光学記録媒体において、情報の記録・再生のために使用するレーザー光は、高密度記録を実現する観点から波長が短いほど好ましいが、特に波長３５０〜５３０ｎｍのレーザー光が好ましい。かかるレーザー光の代表例として、中心波長４０５ｎｍ、４１０ｎｍ、５１５ｎｍのレーザー光が挙げられる。
【０１１３】
　３５０〜５３０ｎｍのレーザー光は、４０５ｎｍ、４１０ｎｍの青色又は５１５ｎｍの青緑色の高出力半導体レーザーを使用することによって得られるが、その他にも、例えば、（ａ）基本発振波長が７４０〜９６０ｎｍの連続発振可能な半導体レーザー、及び（ｂ）半導体レーザーによって励起される基本発振波長７４０〜９６０ｎｍの連続発振可能な固体レーザーの何れかの発振レーザー光を、第二高調波発生素子（ＳＨＧ）により波長変換することによっても得られる。
【０１１４】
　上記のＳＨＧとしては、反転対称性を欠くピエゾ素子であればいかなるものでもよいが、ＫＤＰ、ＡＤＰ、ＢＮＮ、ＫＮ、ＬＢＯ、化合物半導体などが好ましい。第二高調波の具体例として、基本発振波長が８６０ｎｍの半導体レーザーの場合には、その基本発振波長の倍波である４３０ｎｍ、また、半導体レーザー励起の固体レーザーの場合には、ＣｒドープしたＬｉＳｒＡｌＦ6結晶（基本発振波長８６０ｎｍ）からの倍波の４３０ｎｍな
どが挙げられる。
【０１１５】
　本発明の光学記録媒体に対して情報の記録を行なう際には、記録層に対して（通常は基板側から基板を透過させ）、通常、０．４〜０．６μｍ程度に集束したレーザー光を照射する。記録層のレーザー光が照射された部分は、レーザー光のエネルギーを吸収することによって分解、発熱、溶解等の熱的変形を起こすため、光学的特性が変化する。
【０１１６】
　記録された情報の再生を行なう際には、同じく記録層に対して（通常は記録時と同じ方向から）、よりエネルギーの低いレーザー光を照射する。記録層において、光学的特性の変化が起きた部分（すなわち、情報が記録された部分）の反射率と、変化が起きていない部分の反射率との差を読みとることにより、情報の再生が行なわれる。
【実施例】
【０１１７】
　以下本発明を実施例により更に具体的に説明するが、本発明はその要旨を超えない限り、これら実施例によって限定されるものではない。
［化合物の合成法］
　前記一般式（１）で示される化合物の合成法は特に限定されるものではないが、一般的な製法としては下記のような例が挙げられる。
【０１１８】
　例えば、前記一般式（１）においてｌまたはｍ＝１かつｌ＋ｍ＝１、ｋ＝０、ｎ＝０、環Ａ，Ｂがベンゼン環で表される化合物を合成する場合は、例えばベンゼンスルホンアミドとベンズアルデヒドをトルエン中でＢＦ3触媒下、加熱することによって
【０１１９】
【化２５】
2004098673.tif 000025
【０１２０】
得られる。
【０１２１】
　ここで、ベンズアルデヒドに代えてシンナムアルデヒドを用いることで、前記一般式（１）においてｋまたはｎ＝１であるような化合物が得られる。同様に、使用するアルデヒドを異ならせることで、ｋおよびｎの異なる種々の化合物を合成することができる。
【０１２２】
　また、ベンゼンスルホンアミドに代えて、Tetrahedron  Letters,37,16,2859-2862(1996)に記載されているようにスルファミドを原料に用いることで、ｌ＝１、ｍ＝１かつｌ＋ｍ＝２の化合物を得ることができる。
【０１２３】
　更に、種々のベンゼン環の誘導体や複素芳香環等を用いることで、例示化合物に示されるような、環Ａ，Ｂがさまざまな環構造を有する化合物を合成することができる。
【０１２４】
　［実施例１］（ａ）色素化合物製造例
【０１２５】
【化２６】
2004098673.tif 000026
【０１２６】
　上記構造式[Ｉ]で示されるベンゼンスルホンアミド１．５７ｇ（１０ｍｍｏｌ）と上記構造式［II］で示されるｐ−ジエチルアミノベンズアルデヒド１．９５ｇ（１１ｍｍｏｌ）をトルエン３５ｍｌ中に加え、撹拌下７０℃で加熱溶解させた。その後三フッ化ホウ素ジエチルエーテル錯体０．６ｇを滴下し、３時間還流した。反応液を冷却し、濾過により未反応のベンゼンスルホンアミドを除き、濾液に水１００ｍｌを加えて抽出洗浄を行い、無水硫酸マグネシウムを加えて一晩静置した。その後この溶液を濾過し、濾液を留去したのち、ジイソプロピルエーテル３０ｍｌを加えて撹拌、濾過して固体を濾別することにより例示化合物（１ａ）の構造で示される固体０．８４ｇを得ることが出来た（収率２６．５％）。
【０１２７】
　生成物のクロロホルム中における吸収スペクトルの測定結果を図１に示す。
【０１２８】
　例示化合物（１ａ）のクロロホルム中での最大吸収波長（λmax）は３９２．５ｎｍで
あり、モル吸光係数は５．５×１０4であった。
（ｂ）記録媒体作製例
　例示化合物（１ａ）をオクタフルオロペンタノールに溶解し、１．０ｗｔ％に調整した。これを濾過してできた溶解液を、直径１２０ｍｍ、厚さ１．２ｍｍの射出成型ポリカーボネート樹脂基板上に滴下し、スピナー法により塗布し、塗布後、１００℃で３０分間乾燥した。
【０１２９】
　この塗布膜の吸収スペクトルの測定結果を図２に示す。例示化合物（１ａ）の塗布膜の
最大吸収波長（λmax）は３９１ｎｍであった。
【０１３０】
　なお本発明において、塗布膜の吸収スペクトルは、塗布膜側から光を入射して塗布膜に照射し、紫外可視分光光度計を用いて、空気をリファレンスにして測定される。
【０１３１】
　この塗布膜上に、例えば、Ａｇなどをスパッタリング法等にて成膜して反射層を形成し、次いで紫外線硬化性樹脂をスピンコート法等にて塗布したのち紫外線を照射して硬化させて保護層を形成することで光学記録媒体とすることができる。この光学記録媒体は、塗布膜の最大吸収波長（λmax）の値から、例えば中心波長４０５ｎｍの半導体レーザーに
よる記録再生が可能であることが明らかである。
【０１３２】
　［実施例２］（ａ）色素化合物製造例
【０１３３】
【化２７】
2004098673.tif 000027
【０１３４】
　上記構造式[III]で示されるｐ−トルエンスルホンアミド１．７１ｇ（１０ｍｍｏｌ）
と上記構造式［IV］で示される４−メトキシシンナムアルデヒド１．６２ｇ（１０ｍｍｏｌ）をトルエン４０ｍｌ中に加え、撹拌下７０℃で加熱溶解させた。その後三フッ化ホウ素ジエチルエーテル錯体０．６ｇを滴下し、７時間還流した。反応液を冷却し、濾過により未反応のｐ−トルエンスルホンアミドを除き、濾液に水７５ｍｌを加えて抽出洗浄を行い、無水硫酸マグネシウムを加えて一晩静置した。その後この溶液を濾過し、濾液を留去したのち、ジイソプロピルエーテル２０ｍｌを加えて撹拌、濾過して固体を濾別することにより例示化合物（２ａ）の構造で示される固体０．８１ｇ得ることが出来た（収率２６．６％）。
【０１３５】
　生成物のクロロホルム中での最大吸収波長（λmax）は３５３．５ｎｍ、モル吸光係数
は２．５×１０4であった。
（ｂ）記録媒体作製例
　例示化合物（２ａ）をオクタフルオロペンタノールに溶解し、１．０ｗｔ％に調整した。これを濾過してできた溶解液を、直径１２０ｍｍ、厚さ１．２ｍｍの射出成型ポリカーボネート樹脂基板上に滴下し、スピナー法により塗布し、塗布後、１００℃で３０分間乾燥した。この塗布膜の最大吸収波長（λmax）は３５７．５ｎｍであった。
【０１３６】
　この塗布膜上に、例えば、Ａｇなどをスパッタリング法等にて成膜して反射層を形成し、次いで紫外線硬化性樹脂をスピンコート法等にて塗布したのち紫外線を照射して硬化させて保護層を形成することで光学記録媒体とすることができる。この光学記録媒体は、塗布膜の最大吸収波長（λmax）の値から、例えば中心波長４０５ｎｍの半導体レーザーに
よる記録再生が可能であることが明らかである。
【０１３７】
　［実施例３〜９］
　以下、前記合成法やその他の方法を用いて、例示化合物（３ａ）〜（５２）の各化合物を合成し、次いで実施例１と同様にして塗布膜を形成した。
【０１３８】
　これら化合物の溶液中での最大吸収波長（λmax）、モル吸光係数、塗布膜での最大吸
収波長（λmax）を、実施例１〜２の結果と併せて表−１に示す。
【０１３９】
　これらの塗布膜上に、例えば、Ａｇなどをスパッタリング法等にて成膜して反射層を形成し、次いで紫外線硬化性樹脂をスピンコート法等にて塗布したのち紫外線を照射して硬化させて保護層を形成することで光学記録媒体とすることができる。これらの光学記録媒体は、塗布膜の最大吸収波長（λmax）の値から、例えば中心波長４０５ｎｍの半導体レ
ーザーによる記録再生が可能であることが明らかである。
【０１４０】
　［実施例１０］
（ａ）有機色素製造例
　前記合成法やその他の方法を用いて、ｐ-トルエンスルホンアミドとＮ―エチル−Ｎ−
（２−シアノエチル）ベンズアルデヒドから例示化合物（５３）を合成した。生成物のクロロホルム中での最大吸収波長（λmax）は３７３．５ｎｍ、モル吸光係数は４．７×１
０4であった。
（ｂ）記録媒体作製例
　例示化合物（５３）をオクタフルオロペンタノールに溶解し、１．０ｗｔ％に調整した。これを濾過してできた溶解液を直径１２０ｍｍ、厚さ１．２ｍｍの射出成型ポリカーボネート樹脂基板上に滴下し、スピナー法により塗布し、塗布後、１００℃で３０分間乾燥した。この塗布膜の最大吸収波長（λmax）は、３８０．５ｎｍであった。この結果を表
−１に示す。
（ｃ）光記録媒体の作製例
　Ｎｉスタンパを用いて、ポリカーボネートを射出成形して、溝ピッチ４２５ｎｍ、溝幅２００ｎｍ、溝深さ９０ｎｍ程度の溝が形成された、直径１２０ｍｍ、厚さ０．６ｍｍの第１の基板を作製した。次に、例示化合物（５３）の０．４％オクタフルオロペンタノール溶液を第１の基板上にスピンコート法により塗布し、１００℃で３０分間加熱処理して、厚さ６０ｎｍ程度の色素記録層を形成した。次に、Ａｇを９７原子％以上含むＡｇ合金をスパッタリングし、厚さ約１００ｎｍの反射層を形成した。
【０１４１】
　次に、この反射層上に、紫外線硬化性樹脂からなる接着剤を塗布し、予め作製した直径１２０ｍｍ、厚さ０．６ｍｍのポリカーボネート製の第２の基板を載置し、続いて、第２の基板側から紫外線を照射して、接着剤を硬化させて光記録媒体を作製した。
【０１４２】
　この記録層に対して、第１の基板側より光を入射して、情報の記録、再生を行った。記録再生は、波長４０５ｎｍ、ＮＡ０．６５の光学系を用いた。記録条件は、線速５．７ｍ／ｓで、８Ｔ=６９０ｎｍのマークを記録パワー11ｍＷで記録した。その後、同情報を、
再生強度０．２ｍＷのレーザー光で照射しながらデータを読み出した。この時のノイズと信号強度との比の目安であるＣ／Ｎを測定したところ３４ｄＢであった。この結果から、色素（５３）は短波長を用いた光記録媒体に使用する事ができる事がわかる。なお、このＣ／Ｎは記録ストラテジーや色素膜厚等の諸条件をさらに最適化することで、より向上させることが可能である。
【０１４３】
【表１】
2004098673.tif 000028
【０１４４】
　従って、波長が３５０ｎｍ〜５３０ｎｍの短波長レーザー光を用いて本光学記録媒体に対して情報の記録を行えば、より高密度に、かつ大容量の情報を記録・再生することができる。
【図面の簡単な説明】
【０１４５】
【図１】実施例１にて合成した化合物の、クロロホルム溶液中での吸収スペクトルである。
【図２】実施例１にて合成した化合物の、塗布膜の吸収スペクトルである。
【図１】
2004098673.tif 000031
【図２】
2004098673.tif 000032